(57)【要約】【課題】  ラインエッジラフネスが小さく、レジストパターンプロファイル形状に優れる、イマージョンリソグラフィー工程を含むレジストパターン形成方法に用いられるホトレジスト組成物を提供する。【解決手段】  浸漬露光する工程を含むレジストパターン形成方法に用いられる、酸の作用によりアルカリ可溶性が変化する樹脂成分（Ａ）と、露光により酸を発生する酸発生剤成分（Ｂ）とを有機溶剤（Ｃ）に溶解してなるホトレジスト組成物であって、極性基を有さず、かつ分子量１２０以上のアミン（Ｄ）を含むことを特徴とするホトレジスト組成物。【選択図】  なし【特許請求の範囲】
【請求項１】
浸漬露光する工程を含むレジストパターン形成方法に用いられる、酸の作用によりアルカリ可溶性が変化する樹脂成分（Ａ）と、露光により酸を発生する酸発生剤成分（Ｂ）とを有機溶剤（Ｃ）に溶解してなるホトレジスト組成物であって、
極性基を有さず、かつ分子量１２０以上のアミン（Ｄ）を含むことを特徴とするホトレジスト組成物。
【請求項２】
波長１９３ｎｍの光源を用いた通常露光のリソグラフィー工程により１３０ｎｍのラインアンドスペースが１対１となるレジストパターンを形成したときの感度をＸ１とし、他方、同１９３ｎｍの光源を用いた通常露光のリソグラフィー工程において、選択的露光と露光後加熱（ＰＥＢ）の間に上記浸漬露光の溶媒をレジスト膜と接触させる工程を加えた模擬的浸漬リソグラフィー工程により同１３０ｎｍのラインアンドスペースが１対１となるレジストパターンを形成したときの感度をＸ２としたとき、[（Ｘ２／Ｘ１）−１]×１００の絶対値が４．０未満であることを特徴とする請求項１に記載のホトレジスト組成物。
【請求項３】
前記浸漬露光する工程において、当該ホトレジスト組成物からなるレジスト層と露光装置の最下位置のレンズ間を、空気の屈折率よりも大きい屈折率を有する溶媒で満たすレジストパターン形成方法に用いられるものであることを特徴とする請求項１又は２に記載のホトレジスト組成物。
【請求項４】
前記（Ａ）成分が、（ａ０）（ａ０−１）ジカルボン酸の無水物含有構成単位および（ａ０−２）フェノール性水酸基含有構成単位を有さないことを特徴とする請求項１〜３のいずれか一項に記載のホトレジスト組成物。
【請求項５】
前記（Ａ）成分が、（メタ）アクリル酸エステルから誘導される構成単位を有することを特徴とする請求項１〜４のいずれか一項に記載のホトレジスト組成物。
【請求項６】
前記（Ａ）成分が、（ａ１）酸解離性溶解抑制基を有する（メタ）アクリル酸エステルから誘導される構成単位を有することを特徴とする請求項５に記載のホトレジスト組成物。
【請求項７】
前記（Ａ）成分が、（ａ２）ラクトン単位を有する（メタ）アクリル酸エステルから誘導される構成単位を有することを特徴とする請求項５または６に記載のホトレジスト組成物。
【請求項８】
前記（Ａ）成分における前記各構成単位（ａ１）及び（ａ２）のそれぞれの含有量が、（ａ１）２０〜６０モル％、及び（ａ２）２０〜６０モル％であることを特徴とする請求項７に記載のホトレジスト組成物。
【請求項９】
前記（Ａ）成分が、（ａ３）水酸基含有多環式基を有する（メタ）アクリル酸エステルから誘導される構成単位を有することを特徴とする請求項５〜８のいずれかに記載のホトレジスト組成物。
【請求項１０】
前記（Ａ）成分における前記各構成単位（ａ１）〜（ａ３）のそれぞれの含有量が、（ａ１）２０〜６０モル％、（ａ２）２０〜６０モル％、及び（ａ３）５〜５０モル％であることを特徴とする請求項９に記載のホトレジスト組成物。
【請求項１１】
前記（Ａ）成分が、メタクリル酸エステルから誘導される構成単位と、アクリル酸エステルから誘導される構成単位を、ともに有することを特徴とする請求項５〜１０のいずれか一項に記載のホトレジスト組成物。
【請求項１２】
前記空気の屈折率よりも大きい屈折率を有する溶媒が、水またはフッ素系不活性液体であることを特徴とする請求項１〜１１のいずれか一項に記載のホトレジスト組成物。
【請求項１３】
請求項１〜１２のいずれか一項に記載のホトレジスト組成物を用いるレジストパターン形成方法であって、浸漬露光する工程を含むことを特徴とするレジストパターンの形成方法。
【請求項１４】
前記浸漬露光する工程において、ホトレジスト組成物からなるレジスト層を形成した後、当該レジスト層と露光装置の最下位置のレンズ間を空気の屈折率よりも大きい屈折率を有する溶媒で満たすことを特徴とする請求項１３に記載のレジストパターン形成方法。
【請求項１５】
前記空気の屈折率よりも大きい屈折率を有する溶媒として、水またはフッ素系不活性液体を用いることを特徴とする請求項１４に記載のレジストパターン形成方法。
【発明の詳細な説明】
【技術分野】
【０００１】
本発明は、イマージョン（immersion）リソグラフィー（浸漬露光）工程を含むレジストパターン形成方法に用いられるホトレジスト組成物、および該ホトレジスト組成物を用いるレジストパターンの形成方法に関する。
【背景技術】
【０００２】
半導体デバイス、液晶デバイス等の各種電子デバイスにおける微細構造の製造には、リソグラフィー法が多用されているが、デバイス構造の微細化に伴って、リソグラフィー工程におけるレジストパターンの微細化が要求されている。
現在では、リソグラフィー法により、例えば、最先端の領域では、線幅が９０ｎｍ程度の微細なレジストパターンを形成することが可能となっているが、今後はさらに微細なパターン形成が要求される。
このような９０ｎｍより微細なパターン形成を達成させるためには、露光装置とそれに対応するレジストの開発が第１となる。露光装置においては、Ｆ２エキシマレーザー、ＥＵＶ(極端紫外光)、電子線、Ｘ線等の光源波長の短波長化やレンズの開口数（ＮＡ）大口径化等が一般的である。
しかしながら、光源波長の短波長化は高額な新たな露光装置が必要となるし、またその光源に好適な新たなレジストの開発が必要となる。また、レンズの高ＮＡ化では、解像度と焦点深度幅がトレードオフの関係にあるため、解像度を上げても焦点深度幅が低下するという問題がある。
【０００３】
そのような中、イマージョンリソグラフィーという方法が報告されている（例えば、非特許文献１、非特許文献２、非特許文献３参照）。この方法は、露光時に、従来は空気や窒素等の不活性ガスであったレンズとウェーハ上のレジスト層との間の部分を空気の屈折率よりも大きい屈折率を有する溶媒、例えば、純水またはフッ素系不活性液体等の溶媒で満たすものである。このような溶媒で満たすことにより、同じ露光波長の光源を用いてもより短波長の光源を用いた場合や高ＮＡレンズを用いた場合と同様に、高解像性が達成されると同時に焦点深度幅の低下もないと言われている。
このようなイマージョンリソグラフィーを用いれば、現在ある装置に実装されているレンズを用いて、低コストで、より高解像性に優れ、かつ焦点深度にも優れるレジストパターンの形成を実現できるため、大変注目されている。
また、下記特許文献１や２のように、化学増幅型ポジレジストには、酸発生剤から発生した酸の拡散制御剤として、塩基性化合物を配合することが一般的に行なわれている。
【非特許文献１】ジャーナルオブバキュームサイエンステクノロジー（Ｊｏｕｒｎａｌ  ｏｆ  Ｖａｃｕｕｍ  Ｓｃｉｅｎｃｅ  ＆  Ｔｅｃｈｎｏｌｏｇｙ  Ｂ）（米国）、１９９９年、第１７巻、６号、３３０６−３３０９頁．
【非特許文献２】ジャーナルオブバキュームサイエンステクノロジー（Ｊｏｕｒｎａｌ  ｏｆ  Ｖａｃｕｕｍ  Ｓｃｉｅｎｃｅ  ＆  Ｔｅｃｈｎｏｌｏｇｙ  Ｂ）（米国）、２００１年、第１９巻、６号、２３５３−２３５６頁．
【非特許文献３】プロシーディングスオブエスピーアイイ（Ｐｒｏｃｅｅｄｉｎｇｓ  ｏｆ  ＳＰＩＥ）（米国）２００２年、第４６９１巻、４５９−４６５頁.
【特許文献１】特開２００２−１７９７３１号公報
【特許文献２】特開２００２−３３３７１５号公報
【発明の開示】
【発明が解決しようとする課題】
【０００４】
上記のようにイマージョンリソグラフィーの長所は半導体素子の製造において多大な効果を与えることが予想される。しかしながら、上述のように露光時にレジスト層が溶媒に接触することになるため、レジスト層の変質がおこったり、レジスト層から溶媒へ悪影響を及ぼす成分が滲出することにより、従来のプロセスと同程度に良好なレジストパターンが形成されるか、まだまだ未知な点が多い。
【０００５】
出願人は、従来の塩基性化合物の内、低分子量のトリエチルアミンのような第三級低級アミンを配合したレジスト組成物をイマージョンリソグラフィーに適用してみたところ、レジストパターン形状が不十分であるとの問題点を認識し、この問題を解決するために本発明を成した。
すなわち、本発明は、かかる従来技術の問題点に鑑みてなされたものであり、イマージョンリソグラフィーの長所である解像度および焦点深度の向上を損なうことなく、イマージョンリソグラフィー工程において使用される溶媒の悪影響を受けにくく、レジストパターンプロファイル形状に優れる、イマージョンリソグラフィー工程を含むレジストパターン形成方法に用いられるポジ型レジスト組成物、及び該ポジ型レジスト組成物を用いるレジストパターンの形成方法を提供することを課題とする。
【課題を解決するための手段】
【０００６】
本発明者らは、上記の課題を解決すべく鋭意検討した結果、以下のような手段により、上記課題を解決することを見出し、本発明を完成するに至った。
第１の発明は、浸漬露光する工程を含むレジストパターン形成方法に用いられる、酸の作用によりアルカリ可溶性が変化する樹脂成分（Ａ）と、露光により酸を発生する酸発生剤成分（Ｂ）とを有機溶剤（Ｃ）に溶解してなるホトレジスト組成物であって、
極性基を有さず、かつ分子量１２０以上のアミン（Ｄ）とを含むことを特徴とするホトレジスト組成物である。
第２の発明は、本発明のホトレジスト組成物を用いるレジストパターン形成方法であって、浸漬露光する工程を含むことを特徴とするレジストパターンの形成方法である。
【０００７】
なお、「（メタ）アクリル酸」とは、メタクリル酸、アクリル酸の一方または両方を示す。「構成単位」とは、重合体を構成するモノマー単位を示す。また、「ラクトン単位」とは、単環式または多環式のラクトンから１個の水素原子を除いた基である。リソグラフィー工程は、通常、レジスト塗布、プレベーク、選択的露光、露光後加熱、及びアルカリ現像を順次施す工程を含む。
【発明の効果】
【０００８】
本発明によれば、イマージョンリソグラフィー工程においてレジストパターンがＴ−トップ形状となるなどレジストパターンの表面の荒れがなく、レジストパターンプロファイル形状に優れる精度の高いレジストパターンを得ることができる。従って、本発明のホトレジスト組成物を用いると、イマージョンリソグラフィー工程を含むレジストパターンの形成を効果的に行うことができる。
【発明を実施するための最良の形態】
【０００９】
以下、本発明について詳細に説明する。
［ホトレジスト組成物］
◆（Ｄ）成分
本発明のホトレジスト組成物は、特定の（Ｄ）成分を含むことを特徴とする。
アミン等の含窒素有機化合物は従来、レジストパターン形状、引き置き経時安定性などを向上させるために酸の拡散制御剤として、ホトレジスト組成物に配合されているものであるが、本発明においては、特定のアミンを選択してホトレジスト組成物に配合することにより、本発明の目的を達成でき、イマージョンリソグラフィーに適した特性が得られる。
【００１０】
（Ｄ）成分は極性基を有さず、かつ分子量１２０以上のアミンである。
このように大きな分子量を有することにより、（Ｄ）成分はプレベーク後揮発しにくくなり、レジスト膜（レジスト層）中に残存しやすく、また浸漬露光後においても、レジスト膜中に残存しやすくなり、イマージョンリソグラフィーに用いた場合、表面荒れ等がなく、レジストパターンプロファイル形状に優れるという効果が得られる。
（Ｄ）成分の分子量は１２０以上であり、好ましくは１７０以上であり、より好ましくは２５０以上、さらに好ましくは３００以上である。。分子量の上限としては、上記の効果を有する限り限定されるものではないが、６００以下、好ましくは４００以下である。
６００超とすると、レジスト溶媒への溶解性が低下する恐れがある。分子量が１２０を下回ると、浸漬媒体に溶出しやすくなるため好ましくない。特に、浸漬媒体が水の場合には、分子量が１２０を下回るアミンを用いると、該アミンは親水性が強いため、水へ容易に溶出してしまう。従って、本発明においては分子量が１２０以上であることが必要である。
【００１１】
ここで、極性基とは、該極性基を有さない未置換のアルキルアミンやアリールアミンに比べ、上記のようにプレベーク後揮発しにくくなりレジスト膜中に残存しやすくする特性を有するものであって、具体的にはエーテル基、エステル基、水酸基、カルボニル基、カルボキシル基、シアノ基、ラクトン環等が挙げられる。極性基は（Ｄ）成分の挙動に影響し、極性基を有することにより、（Ｄ）成分の作用が異なってくるため、本発明においては、極性基を有さないものに限定する。
【００１２】
（Ｄ）成分は、例えばひとつの窒素原子に、少なくともひとつの有機基が結合したものである。具体的には、例えばひとつの窒素原子に水素原子、アルキル基またはアリール基から選ばれる３つ（ただし、アルキル基とアリール基を少なくとも１つ以上含む）が結合したものであって、１級アミンであっても、２級アミンであっても、３級アミンであってもよいが、２級以上であることが好ましく、特には３級アミンであることが好ましい。
アルキル基は、直鎖、分岐鎖、環状のいずれの形態であってもよい。２級以上のアミンにおいて、アルキル基の２つの末端が結合して環状構造を形成していてもよい。この場合、これら２つは環状アルキレン基となる。
アリール基としては、置換、または無置換のフェニル基またはナフチル基等が挙げられる。また、アルキル基の末端にアリール基が結合していてもよい。
ひとつのアルキル基（末端のアリール基を除く）の炭素数は、上記分子量の条件を満足すれば特に限定するものではないが、例えば例えば１〜２０、好ましくは３〜１０である。ただし、（Ｄ）成分は、少なくとも１つ以上、炭素数８以上のアルキル基を有することが好ましい。さらに好ましくは炭素数８以上のアルキル基を２つ以上、特には３つ有するものである。
なお、露光光に対する透明性を高くし、高解像性を達成するには、（Ｄ）成分はアリール基を持たないことが好ましい。
【００１３】
よって、２級アミン、３級アミン（好ましくは３級アミン）であって、アリール基を有しないアルキルアミンが好ましい。
２級以上のアミンにおいて、窒素原子に結合する水素原子以外の基の構造、炭素数は、それぞれ同じであってもよいし異なっていてもよいが、同じであることが効果の安定等の点から好ましい。
【００１４】
なお、この様な（Ｄ）成分として好適なものとしては、具体的には、第１級アミンとして、Ｎ−オクチルアミン、Ｎ−テトラデシルアミン、Ｎ−オクタデシルアミン若しくはそれらの混合物等が挙げられ、第２級アミンとして、ジオクチルアミン、ジデシルアミン、ジドデシルアミン、ジテトラデシルアミン、ジヘキサデシルアミン、ジオクタデシルアミン若しくはそれらの混合物等が挙げられ、第３級アミンとして、ジオクチルメチルアミン、ジデシルメチルアミン、ジドデシルメチルアミン、ジテトラデシルメチルアミン、ジヘキサメチルデシルアミン、ジオクタデシルメチルアミン、、Ｎ、Ｎ−ジメチルドデシルアミン、Ｎ、Ｎ−ジメチルヘキサデシルアミン、Ｎ、Ｎ−ジメチルオクタデシルアミン、Ｎ、Ｎ−ジメチルベヘニルアミン若しくはそれらの混合物、トリブチルアミン、トリオクチルアミン、トリデシルアミン、トリドデシルアミン等が挙げられる。
【００１５】
さらに好ましいものとしては例えば以下の化合物が挙げられる。例えばＮ−オクチルアミン、ジアルキルアミン（炭素数は８〜１１の混合物）、ジデシルメチルアミン、Ｎ、Ｎ−ジメチルヘキサデシルアミン、Ｎ、Ｎ−ジメチルベヘニルアミン、Ｎ、Ｎ−ジメチルドデシルアミン、Ｎ、Ｎ−ジメチルオクタデシルアミン、Ｎ−テトラデシルアミン、トリオクチルアミン等である。
【００１６】
なお、（Ｄ）成分は１種または２種以上混合して用いることができる。
（Ｄ）成分は、（Ａ）成分１００質量部に対して、０．０１〜２．０質量部、好ましくは  ０．０３〜１．０質量部の範囲で用いられる。０．０１質量部以上とすることによりその配合の効果が得られ、２．０質量部以下とすることにより感度の劣化を防ぐことができる。
【００１７】
この様な特定の（Ｄ）成分を用いることによってイマージョンリソグラフィーに適した特性が得られる理由は定かではないが以下の様に推測される。
すなわち、分子量が大きいので、レジスト層を形成するために行われるプリベークにおいて加熱された際に、（Ｄ）成分がレジスト層内に均一に分散するものと推測される。また、イマージョンリソグラフィーに用いられる溶媒、特に純水への溶解性も比較的低くなる。
その結果、該溶媒と接触するレジスト層の表面近くに（Ｄ）成分が偏ることがなく存在し、また（Ｄ）成分が該溶媒へ滲出するなどの悪影響を抑制することができると推測される。また、（Ｄ）成分がレジスト層内に均一に拡散することによって、ポストエクスポージャーベーク（ＰＥＢ）の際に前記（Ｂ）成分から発生する酸の拡散を効果的に抑制し、解像性の向上、レジストパターンプロファイル形状の向上等に寄与するものと推測される。
【００１８】
このように特定の（Ｄ）成分を用いることにより、本発明の目的は達成されるが、次のような特定の数値を満たすと、いっそう解像性、レジストパターンプロファイル形状に優れ好ましい。すなわち、浸漬露光する工程を含むレジストパターン形成方法に用いられるレジスト組成物であって、波長１９３ｎｍの光源を用いた通常露光のリソグラフィー工程により１３０ｎｍのラインアンドスペースが１対１となるレジストパターンを形成したときの感度をＸ１とし、他方、同１９３ｎｍの光源を用いた通常露光のリソグラフィー工程において、選択的露光と露光後加熱（ＰＥＢ）の間に上記浸漬露光の溶媒をレジスト膜と接触させる工程を加えた模擬的浸漬リソグラフィー工程により同１３０ｎｍのラインアンドスペースが１対１となるレジストパターンを形成したときの感度をＸ２としたとき、[（Ｘ２／Ｘ１）−１]×１００の絶対値が４．０未満である。好ましくは３．５以下、更に好ましくは２．５以下であり、０に近いのが最も好ましい。
【００１９】
ここで、波長１９３ｎｍの光源を用いた通常露光のリソグラフィー工程とは、波長１９３ｎｍのＡｒＦエキシマレーザーを光源とし、これまで慣用的に行なわれている、露光装置のレンズとウェーハ上のレジスト層間を空気や窒素等の不活性ガスの状態で露光する通常露光により、シリコンウェーハなどの基板上に、通常のリソグラフィー工程、すなわち、レジスト塗布、プレベーク、選択的露光、露光後加熱、及びアルカリ現像を順次施す工程を意味する。場合によっては、上記アルカリ現像後ポストベーク工程を含んでもよいし、基板とレジスト組成物の塗布層との間には、有機系または無機系の反射防止膜を設けてもよい。
【００２０】
そして、そのような通常露光のリソグラフィー工程により１３０ｎｍのラインアンドスペースが１対１となるレジストパターン（以下「１３０ｎｍＬ＆Ｓ」と言う）を形成したときの感度Ｘ１とは、１３０ｎｍＬ＆Ｓが形成される露光量であり、当業者において頻繁に利用されるものであり、自明である。
【００２１】
念のため、この感度について、一応、説明すると、横軸に露光量をとり、縦軸にその露光量により形成されるレジストライン幅をとり、得られたプロットから最小二乗法によって対数近似曲線を得る。
その式は、Ｙ＝ａLogｅ（Ｘ１）+ｂで与えられ、ここで、Ｘ１は露光量を、Ｙはレジストライン幅を、そしてａとｂは定数を示す。さらに、この式を展開し、Ｘ１を表す式へ変えると、Ｘ１＝Exp[（Ｙ−ｂ）／ａ]となる。この式にＹ＝１３０（ｎｍ）を導入すれば、計算上の理想的感度Ｘ１が算出される。
【００２２】
また、その際の条件、すなわちレジスト塗布の回転数、プレベーク温度、露光条件、露光後加熱条件、アルカリ現像条件もこれまで慣用的に行なわれている条件でよく、１３０ｎｍＬ＆Ｓが形成できる範囲で自明である。具体的には、回転数は１０００〜４０００ｒｐｍ程度、好ましくは約２０００ｒｐｍ程度であり、プレベーク温度は７０〜１４０℃の範囲であり、これによって、レジスト膜厚８０〜２５０ｎｍを形成する。露光条件は、波長１９３ｎｍのＡｒＦエキシマレーザー露光装置ニコン社製又はキャノン社製 (NA=0.６０)等を用いて、マスクを介して露光すればよい。選択的露光におけるマスクとしては、通常のバイナリ-マスクを用いる。このようなマスクとしては、位相シフトマスクを用いてもよい。露光後加熱温度は９０〜１４０℃の範囲であり、アルカリ現像条件は、２．３８重量％ＴＭＡＨ(テトラメチルアンモニウムヒドロキシド)現像液により、２３℃にて、１５〜９０秒間現像し、その後、水リンスを行う。
【００２３】
また、模擬的浸漬リソグラフィー工程とは、上記説明した同１９３ｎｍのＡｒＦエキシマレーザーを光源に用いた通常露光のリソグラフィー工程において、選択的露光と露光後加熱（ＰＥＢ）の間に浸漬露光の溶媒をレジスト膜と接触させる工程を加えた工程を意味する。
【００２４】
具体的には、レジスト塗布、プレベーク、選択的露光、浸漬露光の溶媒をレジスト膜と接触させる工程、露光後加熱、及びアルカリ現像を順次施す工程である。場合によっては、上記アルカリ現像後ポストベーク工程を含んでもよい。
接触とは基板上に設けた選択的露光後のレジスト膜を浸漬露光の溶媒に浸漬させても、シャワーの様に吹きかけてもかまわない。
そして、そのような模擬的浸漬リソグラフィー工程により、１３０ｎｍＬ＆Ｓのレジストパターンを形成したときの感度Ｘ２とは、上記Ｘ１と同様に１３０ｎｍＬ＆Ｓが形成される露光量であり、当業者においては通常利用されるものである。
また、その際の条件（レジスト塗布の回転数、プレベーク温度、露光条件、露光後加熱条件、アルカリ現像等の条件）も上記Ｘ１と同様である。すなわち、Ｘ２を求める条件は、浸漬露光の溶媒をレジスト膜と接触させる工程以外は、Ｘ１を求める条件と同様とする。
【００２５】
◆（Ａ）成分
（Ａ）成分は、酸の作用によりアルカリ可溶性が変化する樹脂成分である。
（Ａ）成分としては、通常、化学増幅型レジスト用のベース樹脂として用いられている、一種又は２種以上のアルカリ可溶性樹脂又はアルカリ可溶性となり得る樹脂を使用することができる。前者の場合はいわゆるネガ型、後者の場合はいわゆるポジ型のレジスト組成物である。本発明のレジスト組成物は、好ましくはポジ型である。
ネガ型の場合、レジスト組成物には、（Ｂ）酸発生剤成分と共に架橋剤が配合される。そして、レジストパターン形成時に、露光により（Ｂ）酸発生剤成分から酸が発生すると、かかる酸が作用し、アルカリ可溶性の（Ａ）樹脂成分と架橋剤間で架橋が起こり、アルカリ不溶性へ変化する。前記架橋剤としては、例えば、通常は、メチロール基又はアルコキシメチル基を有するメラミン、尿素又はグリコールウリルなどのアミノ系架橋剤が用いられる。
ポジ型の場合は、（Ａ）樹脂成分はいわゆる酸解離性溶解抑制基を有するアルカリ不溶性のものであり、露光により（Ｂ）酸発生剤成分から酸が発生すると、かかる酸が前記酸解離性溶解抑制基を解離させることにより、（Ａ）樹脂成分がアルカリ可溶性となる。
【００２６】
また、（Ａ）成分は、ポジ型、ネガ型のいずれの場合にも、（ａ０）（ａ０−１）ジカルボン酸の無水物含有構成単位および（ａ０−２）フェノール性水酸基含有構成単位（以下、（ａ０）または（ａ０）単位という。）を有さないことが好ましい。
（ａ０−１）ジカルボン酸の酸無水物含有構成単位とは、−Ｃ（Ｏ）−Ｏ−Ｃ（Ｏ）−構造を有する構成単位をいう。そのようなものとしては、例えば、単環式または多環式の環状酸無水物を含有する構成単位が挙げられ、より具体的には、下記［化１］に示す単環又は多環式の無水マレイン酸から誘導される単位、および下記［化２］に示すイタコン酸から誘導される単位等が挙げられる。
【００２７】
【化１】
2005128455.tif 000002
【００２８】
【化２】
2005128455.tif 000003
【００２９】
また、（ａ０−２）フェノール性水酸基含有構成単位とは、ベンゼン環やナフタレン環のような芳香族炭化水素環に少なくとも一つの水酸基が結合した基を含む構成単位をいう。そのようなものとしては、例えば、ヒドロキシスチレン単位、（α−メチル）ヒドロキシスチレン単位等が挙げられる。
（Ａ）成分が（ａ０）、すなわち（ａ０−１）及び（ａ０−２）を含有しないことにより、浸漬露光（イマージョンリソグラフィー）プロセスにおいても、溶媒の影響を受けにくく、感度、レジストパターンプロファイル形状に優れるレジストパターンを形成するという効果が向上する。
【００３０】
また、（Ａ）成分は、ポジ型、ネガ型のいずれの場合にも、（メタ）アクリル酸エステルから誘導される構成単位を含有することが好ましい。
ＡｒＦエキシマレーザーで露光する用途に適した特性とし、解像性等の特性を向上させる点においては、（メタ）アクリル酸エステルから誘導される構成単位を８０モル％以上、好ましくは９０モル％以上（１００モル％が最も好ましい）含むことが好ましい。
なお、（Ａ）成分に含まれる（メタ）アクリル酸エステルから誘導される構成単位において、メタクリル酸エステルから誘導される構成単位と、アクリル酸エステルから誘導される構成単位がともに存在することが、エッチング時の表面荒れや、ラインエッジラフネスが少なく、解像性に優れ、焦点深度幅が広いホトレジスト組成物を得る点で好ましい。
ここでのエッチング時の表面荒れは、上述の溶媒の影響によるレジストパターンの表面荒れ（レジストパターンプロファイル形状の劣化）や、従来の耐ドライエッチング性とは異なり、現像してレジストパターンを形成した後、エッチングしたレジストパターンにおいて、コンタクトホールパターンでは、ホールパターン周囲にひずみとなって表れ、ラインアンドスペースパターンではラインエッジラフネスとして表れるものである。
ラインエッジラフネスは、現像後にレジストパターンに発生するものである。ラインエッジラフネスは、例えばホールレジストパターンではホール周囲に歪みとなって表れるし、ラインアンドスペースパターンでは側面の不均一な凹凸となって表れる。
また、上述の様に、最近の最先端の分野では、９０ｎｍ付近、６５ｎｍ付近、４５ｎｍ付近、あるいはこれら以下の解像度が要求されつつあり、イマージョンリソグラフィーでは、その様な解像度の向上が期待されている。
さらには、焦点深度幅特性を広くすることも望まれている。
（Ａ）成分において、上述の様にメタクリル酸エステルから誘導される構成単位とアクリル酸エステルから誘導されるエステルから誘導される構成単位とが共に存在することにより、これらの特性を向上させることができる。
また、この２つの構成単位をともに含むことにより、ディフェクトの低減効果も得られる。ここで、ディフェクトとは、例えばＫＬＡテンコール社の表面欠陥観察装置（商品名「ＫＬＡ」）により、現像後のレジストパターンの真上から観察した際に検知されるスカムやレジストパターンの不具合全般のことである。
【００３１】
この場合において、当該（Ａ）成分中にメタクリル酸エステルから誘導される構成単位とアクリル酸エステルから誘導される構成単位が含まれていればその形態は特に限定されず、例えば当該（Ａ）成分が、
・共重合体（Ａ１）：メタクリル酸エステルから誘導される構成単位と、アクリル酸エステルから誘導される構成単位とを含む共重合体、
を含むものであってもよいし、
・混合樹脂（Ａ２）：少なくともメタクリル酸エステルから誘導される構成単位を含む重合体と、少なくともアクリル酸エステルから誘導される構成単位を含む重合体との混合樹脂、
を含むものであってもよい。なお、この混合樹脂（Ａ２）を構成するこれらの重合体の一方あるいは両方が、前記共重合体（Ａ１）に相当するものであってもよい。
また、（Ａ）成分には、他の樹脂成分を配合することもできるが、前記共重合体（Ａ１）と前記混合樹脂（Ａ２）のいずれか一方、あるいは両方からなるものが好ましい。
また、共重合体（Ａ１）と、混合樹脂（Ａ２）においては、それぞれ種類の異なるものを２種以上組み合わせて用いることもできる。
【００３２】
そして、（Ａ）成分中のメタクリル酸エステルから誘導される構成単位とアクリル酸エステルから誘導される構成単位は、メタクリル酸エステルから誘導される構成単位とアクリル酸エステルから誘導される構成単位のモル数の合計に対して、メタクリル酸エステルから誘導される構成単位を１０〜８５モル％、好ましくは２０〜８０モル％、アクリル酸エステルから誘導される構成単位を１５〜９０モル％、好ましくは２０〜８０モル％となる様に用いると好ましい。
メタクリル酸エステルから誘導される構成単位が多すぎると表面荒れの改善効果が小さくなり、アクリル酸エステルから誘導される構成単位が多すぎると解像性の低下を招くおそれがある。
【００３３】
また、ポジ型の場合、（Ａ）成分は、（ａ１）酸解離性溶解抑制基を有する（メタ）アクリル酸エステルから誘導される構成単位を有することが好ましい。
以下、ポジ型の場合について説明する。
（Ａ）成分は、解像性、耐ドライエッチング性、微細なパターンの形状を満足するために、（ａ１）単位以外の複数の異なる機能を有するモノマー単位、例えば、以下の構成単位の組み合わせにより構成することが好ましい。
ラクトン単位を有する（メタ）アクリル酸エステルから誘導される構成単位（以下、（ａ２）または（ａ２）単位という。）、
アルコール性水酸基含有多環式基を有する（メタ）アクリル酸エステルから誘導される構成単位（以下、（ａ３）または（ａ３）単位という。）、
前記（ａ１）単位の酸解離性溶解抑制基、前記（ａ２）単位のラクトン単位、および前記（ａ３）単位のアルコール性水酸基含有多環式基のいずれとも異なる多環式基を含む構成単位（以下、（ａ４）または（ａ４）単位という）。
【００３４】
（ａ２）、（ａ３）及び／または（ａ４）は、要求される特性等によって適宜組み合わせ可能である。
好ましくは、（Ａ）成分が、（ａ１）及び（ａ２）を含有していることにより、イマージョンリソグラフィー工程において使用される溶媒に対する耐溶解性が大きくなり、解像性およびレジストパターン形状が良好となる。さらに、これら２種の構成単位が（Ａ）成分の４０モル％以上、より好ましくは６０モル％以上を占めていることが好ましい。
なお、（ａ１）〜（ａ４）単位の内、それぞれについて、異なる単位を複数種を併用してもよい。
【００３５】
ついで、上記（ａ１）〜（ａ４）単位について詳細に説明する。
［（ａ１）単位］
（ａ１）単位は、酸解離性溶解抑制基を有する（メタ）アクリル酸エステルから誘導される構成単位である。
（ａ１）における酸解離性溶解抑制基は、露光前は（Ａ）成分全体をアルカリ不溶とするアルカリ溶解抑制性を有するとともに、露光後は前記（Ｂ）成分から発生した酸の作用により解離し、この（Ａ）成分全体をアルカリ可溶性へ変化させるものであれば特に限定せずに用いることができる。一般的には、（メタ）アクリル酸のカルボキシル基と、環状又は鎖状の第３級アルキルエステルを形成する基、第３級アルコキシカルボニル基、又は鎖状アルコキシアルキル基などが広く知られている。
【００３６】
（ａ１）における酸解離性抑制基として、例えば、脂肪族多環式基を含有する酸解離性溶解抑制基を好適に用いることができる。
前記多環式基としては、フッ素原子又はフッ素化アルキル基で置換されていてもよいし、されていなくてもよいビシクロアルカン、トリシクロアルカン、テトラシクロアルカンなどから１個の水素原子を除いた基などを例示できる。具体的には、アダマンタン、ノルボルナン、イソボルナン、トリシクロデカン、テトラシクロドデカンなどのポリシクロアルカンから１個の水素原子を除いた基などが挙げられる。この様な多環式基は、ＡｒＦレジストにおいて、多数提案されているものの中から適宜選択して用いることができる。これらの中でもアダマンチル基、ノルボルニル基、テトラシクロドデカニル基が工業上好ましい。
（ａ１）として好適なモノマー単位を下記［化３］〜［化１１］に示す。
【００３７】
【化３】
2005128455.tif 000004
（式中、Ｒは水素原子又はメチル基、Ｒ１は低級アルキル基である。）
【００３８】
【化４】
2005128455.tif 000005
（式中、Ｒは水素原子又はメチル基、Ｒ２及びＲ３はそれぞれ独立して低級アルキル基である。）
【００３９】
【化５】
2005128455.tif 000006
（式中、Ｒは水素原子又はメチル基、Ｒ４は第３級アルキル基である。）
【００４０】
【化６】
2005128455.tif 000007
（式中、Ｒは水素原子又はメチル基である。）
【００４１】
【化７】
2005128455.tif 000008
（式中、Ｒは水素原子又はメチル基、Ｒ５はメチル基である。）
【００４２】
【化８】
2005128455.tif 000009
（式中、Ｒは水素原子又はメチル基、Ｒ６は低級アルキル基である。）
【００４３】
【化９】
2005128455.tif 000010
（式中、Ｒは水素原子又はメチル基である。）
【００４４】
【化１０】
2005128455.tif 000011
（式中、Ｒは水素原子又はメチル基である。）
【００４５】
【化１１】
2005128455.tif 000012
（式中、Ｒは水素原子又はメチル基、Ｒ７は低級アルキル基である。）
【００４６】
上記Ｒ１〜Ｒ３およびＲ６〜Ｒ７はそれぞれ、炭素数１〜５の低級の直鎖又は分岐状アルキル基が好ましく、メチル基、エチル基、プロピル基、イソプロピル基、ｎ−ブチル基、イソブチル基、tert-ブチル基、ペンチル基、イソペンチル基、ネオペンチル基などが挙げられる。工業的にはメチル基又はエチル基が好ましい。
また、Ｒ４は、tert−ブチル基やtert-アミル基のような第３級アルキル基であり、tert−ブチル基である場合が工業的に好ましい。
（ａ１）単位として、上記に挙げた中でも、特に一般式（Ｉ）、（II）、（III）で表される構成単位は、イマージョンリソグラフィー工程において使用される溶媒に対する耐溶解性に優れ、高解像性に優れるパターンが形成できるため、より好ましい。
【００４７】
［（ａ２）単位］
（ａ２）単位は、ラクトン単位を有するので、レジスト膜と基板の密着性を高めたり、現像液との親水性を高めるために有効であるし、イマージョンリソグラフィー工程において使用される溶媒に対する耐溶解性にも優れる。
本発明における（ａ２）単位は、ラクトン単位を有し、（Ａ）成分の他の構成単位と共重合可能なものであればよい。
例えば、単環式のラクトン単位としては、γ−ブチロラクトンから水素原子１つを除いた基などが挙げられる。また、多環式のラクトン単位としては、ラクトン含有ポリシクロアルカンから水素原子を１つを除いた基などが挙げられる。このときラクトン単位において、−Ｏ−Ｃ（Ｏ）−構造を含む環をひとつ目の環として数える。したがって、ここでは環構造が−Ｏ−Ｃ（Ｏ）−構造を含む環のみの場合は単環式基、さらに他の環構造を有する場合は、その構造に関わらず多環式基と称する。
（ａ２）として好適なモノマー単位を下記一般式［化１２］〜［化１４］に示す。
【００４８】
【化１２】
2005128455.tif 000013
（式中Ｒは水素原子又はメチル基である）
【００４９】
【化１３】
2005128455.tif 000014
（式中Ｒは水素原子又はメチル基である）
【００５０】
【化１４】
2005128455.tif 000015
（式中Ｒは水素原子又はメチル基である）
【００５１】
これらの中でも、［化１４］に示したようなα炭素にエステル結合を有する（メタ）アクリル酸のγ−ブチロラクトンエステル、又は［化１２］や［化１３］のようなノルボルナンラクトンエステルが、特に工業上入手しやすく好ましい。
【００５２】
［（ａ３）単位］
（ａ３）単位は、アルコール性水酸基含有多環式基を有する（メタ）アクリル酸エステルから誘導される構成単位である。
前記アルコール性水酸基含有多環式基における水酸基は極性基であるため、これを用いることにより（Ａ）成分全体の現像液との親水性が高まり、露光部におけるアルカリ溶解性が向上するし、イマージョンリソグラフィー工程において使用される溶媒に対する耐溶解性にも優れる。従って、（Ａ）成分が（ａ３）を有すると、解像性が向上するため好ましい。
そして、（ａ３）における多環式基としては、前記（ａ１）の説明において例示したものと同様の脂肪族多環式基から適宜選択して用いることができる。
（ａ３）におけるアルコール性水酸基含有多環式基は特に限定されないが、例えば、水酸基含有アダマンチル基などが好ましく用いられる。
さらに、この水酸基含有アダマンチル基が、下記一般式（IV）で表されるものであると、耐ドライエッチング性を上昇させ、パターン断面形状の垂直性を高める効果を有するため、好ましい。
【００５３】
【化１５】
2005128455.tif 000016
（式中、ｎは１〜３の整数である。）
【００５４】
（ａ３）単位は、上記したようなアルコール性水酸基含有多環式基を有し、かつ（Ａ）成分の他の構成単位と共重合可能なものであればよい。
具体的には、下記一般式（V）で表される構成単位が好ましい。
【００５５】
【化１６】
2005128455.tif 000017
（式中、Ｒは水素原子またはメチル基である。）
【００５６】
［（ａ４）単位］
（ａ４）単位において、「前記酸解離性溶解抑制基、前記ラクトン単位、および前記アルコール性水酸基含有多環式基のいずれとも異なる」多環式基とは、（Ａ）成分において、（ａ４）単位の多環式基が、（ａ１）単位の酸解離性溶解抑制基、（ａ２）単位のラクトン単位、及び（ａ３）単位のアルコール性水酸基含有多環式基のいずれとも重複しない多環式基、という意味であり、（ａ４）が、（Ａ）成分を構成している（ａ１）単位の酸解離性溶解抑制基、（ａ２）単位のラクトン単位、及び（ａ３）単位のアルコール性水酸基含有多環式基をいずれも保持していないことを意味している。
【００５７】
（ａ４）単位における多環式基は、ひとつの（Ａ）成分において、前記（ａ１）〜（ａ３）単位として用いられた構成単位と重複しない様に選択されていればよく、特に限定されるものではない。例えば、（ａ４）単位における多環式基として、前記（ａ１）単位として例示したものと同様の脂肪族多環式基を用いることができ、ＡｒＦポジレジスト材料として従来から知られている多数のものが使用可能である。
特にトリシクロデカニル基、アダマンチル基、テトラシクロドデカニル基から選ばれる少なくとも１種以上であると、工業上入手し易いなどの点で好ましい。
【００５８】
（ａ４）単位としては、上記のような多環式基を有し、かつ（Ａ）成分の他の構成単位と共重合可能なものであればよい。
（ａ４）の好ましい例を下記［化１７］〜［化１９］に示す。
【００５９】
【化１７】
2005128455.tif 000018
（式中Ｒは水素原子又はメチル基である）
【００６０】
【化１８】
2005128455.tif 000019
（式中Ｒは水素原子又はメチル基である）
【００６１】
【化１９】
2005128455.tif 000020
（式中Ｒは水素原子又はメチル基である）
【００６２】
本発明のレジスト組成物において、(Ａ)成分の組成は、該（Ａ）成分を構成する構成単位の合計に対して、（ａ１）単位が２０〜６０モル％、好ましくは３０〜５０モル％であると、解像性に優れ、好ましい。
また、(Ａ)成分を構成する構成単位の合計に対して、（ａ２）単位が２０〜６０モル％、好ましくは３０〜５０モル％であると、解像度、密着性に優れ、好ましい。
また、（ａ３）単位を用いる場合、(Ａ)成分を構成する構成単位の合計に対して、５〜５０モル％、好ましくは１０〜４０モル％であると、レジストパターン形状に優れ、好ましい。
（ａ４）単位を用いる場合、（Ａ）成分を構成する構成単位の合計に対して、１〜３０モル％、好ましくは５〜２０モル％であると、孤立パターンからセミデンスパターンの解像性に優れ、好ましい。
また、本発明においては、Ｆ２エキシマレーザー用レジストの樹脂成分も前記（ａ１）単位を含み、かつ（ａ０）単位を有さない限り、好適に用いることができる。そのようなＦ２エキシマレーザー用レジストの樹脂成分とは、例えば(メタ)アクリル酸エステル単位の側鎖にフッ素原子やフルオロアルキル基を有する基を有する単位を含む共重合体である。
【００６３】
また、本発明における樹脂成分（Ａ）の質量平均分子量（ポリスチレン換算のゲルパーミエーションクロマトグラフィによる値、以下同様）は特に限定するものではないが、５０００〜３００００、さらに好ましくは８０００〜２００００とされる。この範囲よりも大きいとレジスト溶剤への溶解性が悪くなり、小さいと耐ドライエッチング性やレジストパターン断面形状が悪くなるおそれがある。
【００６４】
本発明における樹脂成分（Ａ）は、（ａ１）および必要に応じて（ａ２）、（ａ３）および／または（ａ４）の各構成単位にそれぞれ相当するモノマーを、アゾビスイソブチロニトリル（ＡＩＢＮ）のようなラジカル重合開始剤を用いた公知のラジカル重合等によって共重合させることにより、容易に製造することかできる。
【００６５】
◆酸発生剤成分（Ｂ）
本発明において、酸発生剤成分（Ｂ）としては、従来、化学増幅型レジストにおける酸発生剤として公知のものの中から任意のものを適宜選択して用いることができる。
【００６６】
該酸発生剤のなかでもフッ素化アルキルスルホン酸イオンをアニオンとするオニウム塩が好ましい。好ましい酸発生剤の例としては、ジフェニルヨードニウムトリフルオロメタンスルホネート、（４−メトキシフェニル）フェニルヨードニウムトリフルオロメタンスルホネート、ビス（ｐ−ｔｅｒｔ−ブチルフェニル）ヨードニウムトリフルオロメタンスルホネート、トリフェニルスルホニウムトリフルオロメタンスルホネート、（４−メトキシフェニル）ジフェニルスルホニウムトリフルオロメタンスルホネート、（４−メチルフェニル）ジフェニルスルホニウムノナフルオロブタンスルホネート、（ｐ−ｔｅｒｔ−ブチルフェニル）ジフェニルスルホニウムトリフルオロメタンスルホネート、ジフェニルヨードニウムノナフルオロブタンスルホネート、ビス（ｐ−ｔｅｒｔ−ブチルフェニル）ヨードニウムノナフルオロブタンスルホネート、トリフェニルスルホニウムノナフルオロブタンスルホネート、（４−トリフルオロメチルフェニル）ジフェニルスルホニウムトリフルオロメタンスルホネート、（４−トリフルオロメチルフェニル）ジフェニルスルホニウムノナフルオロブタンスルホネート、トリ（ｐ−ｔｅｒｔ−ブチルフェニル）スルホニウムトリフルオロメタンスルホネートなどのオニウム塩などが挙げられる。
【００６７】
（Ｂ）成分として、１種の酸発生剤を単独で用いてもよいし、２種以上を組み合わせて用いてもよい。
（Ｂ）成分の使用量は、（Ａ）成分１００質量部に対し、０．５〜３０質量部、好ましくは１〜１０質量部とされる。０．５質量部未満ではパターン形成が十分に行われないし、３０質量部を超えると均一な溶液が得られにくく、保存安定性が低下する原因となるおそれがある。
【００６８】
◆有機溶剤（Ｃ）
本発明に係るホトレジスト組成物は、前記（Ａ）成分と前記（Ｂ）成分と、後述する任意の（Ｄ）成分および／または（Ｅ）成分とを、有機溶剤（Ｃ）に溶解させて製造することができる。
有機溶剤（Ｃ）としては、前記（Ａ）成分と前記（Ｂ）成分を溶解し、均一な溶液とすることができるものであればよく、従来、化学増幅型レジストの溶剤として公知のものの中から任意のものを１種又は２種以上適宜選択して用いることができる。
【００６９】
有機溶剤（Ｃ）として、例えば、γ−ブチロラクトン、アセトン、メチルエチルケトン、シクロヘキサノン、メチルイソアミルケトン、２−ヘプタノンなどのケトン類や、エチレングリコール、エチレングリコールモノアセテート、ジエチレングリコール、ジエチレングリコールモノアセテート、プロピレングリコール、プロピレングリコールモノアセテート、ジプロピレングリコール、又はジプロピレングリコールモノアセテートのモノメチルエーテル、モノエチルエーテル、モノプロピルエーテル、モノブチルエーテル又はモノフェニルエーテルなどの多価アルコール類及びその誘導体や、ジオキサンのような環式エーテル類や、乳酸メチル、乳酸エチル、酢酸メチル、酢酸エチル、酢酸ブチル、ピルピン酸メチル、ピルピン酸エチル、メトキシプロピオン酸メチル、エトキシプロピオン酸エチルなどのエステル類などを挙げることができる。これらの有機溶剤は単独で用いてもよく、２種以上の混合溶剤として用いてもよい。
【００７０】
特に、プロピレングリコールモノメチルエーテルアセテート（ＰＧＭＥＡ）と、プロピレングリコールモノメチルエーテル（ＰＧＭＥ）、乳酸エチル（ＥＬ）、およびγ−ブチロラクトン等のヒドロキシ基やラクトンを有する極性溶剤との混合溶剤は、ホトレジスト組成物の保存安定性が向上するため、好ましい。ＰＧＭＥＡにＥＬを混合する場合は、ＰＧＭＥＡ：ＥＬの質量比が６：４〜４：６であると好ましい。
ＰＧＭＥを配合する場合は、ＰＧＭＥＡ：ＰＧＭＥの質量比が８：２〜２：８、好ましくは８：２〜５：５であると好ましい。
【００７１】
本発明に係るホトレジスト組成物において、有機溶剤（Ｃ）の含有量は、該レジスト組成物の固形分濃度が３〜３０質量％となる範囲で、レジスト膜厚に応じて適宜設定される。
【００７２】
◆その他の成分
本発明に係るホトレジスト組成物には、必要に応じて（Ｄ）成分以外の他の含窒素有機化合物を配合させることもできる。
さらに任意の（Ｅ）成分として、有機カルボン酸又はリンのオキソ酸若しくはその誘導体を含有させることができる。なお、（Ｄ）成分と（Ｅ）成分は併用することもできるし、いずれか１種を用いることもできる。
有機カルボン酸としては、例えば、マロン酸、クエン酸、リンゴ酸、コハク酸、安息香酸、サリチル酸などが好適である。
リンのオキソ酸若しくはその誘導体としては、リン酸、リン酸ジ‐ｎ‐ブチルエステル、リン酸ジフェニルエステルなどのリン酸又はそれらのエステルのような誘導体、ホスホン酸、ホスホン酸ジメチルエステル、ホスホン酸‐ジ‐ｎ‐ブチルエステル、フェニルホスホン酸、ホスホン酸ジフェニルエステル、ホスホン酸ジベンジルエステルなどのホスホン酸及びそれらのエステルのような誘導体、ホスフィン酸、フェニルホスフィン酸などのホスフィン酸及びそれらのエステルのような誘導体が挙げられ、これらの中で特にホスホン酸が好ましい。
（Ｅ）成分は、（Ａ）成分１００質量部当り０．０１〜５．０質量部の割合で用いられる。
【００７３】
本発明に係るホトレジスト組成物には、さらに所望により混和性のある添加剤、例えばレジスト膜の性能を改良するための付加的樹脂、塗布性を向上させるための界面活性剤、溶解抑制剤、可塑剤、安定剤、着色剤、ハレーション防止剤などを適宜、添加含有させることができる。
【００７４】
本発明のホトレジスト組成物の製造は、例えば、後述する各成分を通常の方法で混合、攪拌するだけでよく、必要に応じディゾルバー、ホモジナイザー、３本ロールミルなどの分散機を用い分散、混合させてもよい。また、混合した後で、さらにメッシュ、メンブレンフィルターなどを用いてろ過してもよい。
【００７５】
［パターン形成方法］
次に、本発明にかかるレジストパターンの形成方法について説明する。
まずシリコンウェーハ等の基板上に、本発明にかかるホトレジスト組成物をスピンナーなどで塗布した後、プレベーク（ＰＡＢ処理）を行う。
なお、基板とレジスト組成物の塗布層との間には、有機系または無機系の反射防止膜を設けた２層積層体とすることもできる。
また、レジスト組成物の塗布層上に有機系の反射防止膜を設けた２層積層体とすることもでき、さらにこれに下層の反射防止膜を設けた３層積層体とすることもできる。
ここまでの工程は、周知の手法を用いて行うことができる。操作条件等は、使用するホトレジスト組成物の組成や特性に応じて適宜設定することが好ましい。
【００７６】
次いで、上記で得られたホトレジスト組成物の塗膜であるレジスト層に対して、所望のマスクパターンを介して選択的に浸漬露光（Liquid Immersion Lithograpy）を行う。このとき、予めレジスト層と露光装置の最下位置のレンズ間を、空気の屈折率よりも大きい屈折率を有する溶媒で満たすが、さらに、空気の屈折率よりも大きくかつ前記レジスト層の有する屈折率よりも小さい屈折率を有する溶媒で満たした状態で露光を行うことが好ましい。
露光に用いる波長は、特に限定されず、ＡｒＦエキシマレーザー、ＫｒＦエキシマレーザー、Ｆ２エキシマレーザー、ＥＵＶ（極紫外線）、ＶＵＶ（真空紫外線）、電子線、Ｘ線、軟Ｘ線などの放射線を用いて行うことができる。特に、本発明にかかるホトレジスト組成物は、ＡｒＦエキシマレーザーに対して有効である。
【００７７】
上記のように、本発明の形成方法においては、露光時に、レジスト層と露光装置の最下位置のレンズ間に、空気の屈折率よりも大きくかつ使用されるレジスト組成物の屈折率よりも小さい屈折率を有する溶媒で満たすことが好ましい。
【００７８】
空気の屈折率よりも大きくかつ使用されるレジスト組成物の屈折率よりも小さい屈折率を有する溶媒としては、例えば、水、またはフッ素系不活性液体等が挙げられる。該フッ素系不活性液体の具体例としては、Ｃ３ＨＣｌ２Ｆ５、Ｃ４Ｆ９ＯＣＨ３、Ｃ４Ｆ９ＯＣ２Ｈ５、Ｃ５Ｈ３Ｆ７等のフッ素系化合物を主成分とする液体が挙げられる。本発明のホトレジスト組成物は、特に水に対する悪影響を受けにくく、ラインエッジラフネスが小さく、レジストパターン形状に優れる。また、水はコスト、安全性、環境問題及び汎用性の観点からも好ましい。
また、空気の屈折率よりも大きくかつ使用されるレジスト組成物の屈折率よりも小さい屈折率を有する溶媒の屈折率としては、前記範囲内であれば特に制限されない。
【００７９】
次いで、露光工程を終えた後、ＰＥＢ（露光後加熱）を行い、続いて、アルカリ性水溶液からなるアルカリ現像液を用いて現像処理する。そして、好ましくは純水を用いて水リンスを行う。水リンスは、例えば、基板を回転させながら基板表面に水を滴下または噴霧して、基板上の現像液および該現像液によって溶解したレジスト組成物を洗い流す。そして、乾燥を行うことにより、ホトレジスト組成物の塗膜がマスクパターンに応じた形状にパターニングされる。
【００８０】
このようにしてレジストパターンを形成することにより、微細な線幅のレジストパターン、特にピッチが小さいラインアンドスペース（Ｌ＆Ｓ）パターンを良好な解像度により良好なレジストパターンプロファイル形状で製造することができる。
ここで、ラインアンドスペースパターンにおけるピッチとは、パターンの線幅方向における、レジストパターン幅とスペース幅の合計の距離をいう。
【実施例】
【００８１】
以下本発明の実施例を説明するが、本発明の範囲はこれらの実施例に限定されるものではない。
［実施例１〜９、比較例１］
下記の（Ａ）成分、（Ｂ）成分、および（Ｄ）成分を（Ｃ）成分に均一に溶解し、ホトレジスト組成物１を調製した。
（Ａ）成分としては、［化２０］
【００８２】
【化２０】
2005128455.tif 000021
【００８３】
に示した３種の構成単位からなるメタクリル酸エステル・アクリル酸エステルの共重合体１００質量部を用いた。（Ａ）成分の調製に用いた各構成単位ｐ、ｑ、ｒの比は、ｐ＝４０モル％、ｑ＝４０モル％、ｒ＝２０モル％とした。なお、該共重合体はジカルボン酸の無水物含有構成単位およびフェノール性水酸基含有構成単位を有さない。調製した（Ａ）成分の質量平均分子量は１００００であった。
【００８４】
（Ｂ）成分としては、トリフェニルスルホニウムノナフルオロブタンスルホネート５質量部を用いた。
（Ｃ）成分としては、プロピレングリコールモノメチルエーテルアセテートと乳酸エチルとの混合溶剤（質量比６：４）を、全固形分濃度が６質量％となる様に用いた。
（Ｄ）成分の種類と、使用量（（Ａ）成分１００質量部に対する質量部）は、表１、表２に示した。
【００８５】
当該レジスト組成物について、それぞれ下記の様に模擬的浸漬リソグラフィー工程を行って、レジスト組成物がイマージョンリソグラフィーに適しているか否か評価した。
【００８６】
まず、有機系反射防止膜組成物「ＡＲ−１９」（商品名、Ｓｈｉｐｌｅｙ社製）を、スピンナーを用いてシリコンウェーハ上に塗布し、ホットプレート上で２１５℃、６０秒間焼成して乾燥させることにより、膜厚８２ｎｍの有機系反射防止膜を形成した。そして、上記レジスト組成物を、スピンナーを用いて反射防止膜上に塗布し、ホットプレート上で１１５℃、９０秒間プレベークして、乾燥させることにより、反射防止膜上に膜厚２００ｎｍのレジスト層を形成した。
次に、マスクパターンを介して、露光装置ＮＳＲ−Ｓ３０２Ｂ（ニコン社製、ＮＡ（開口数）＝０．６０，２／３輪帯）により、ＡｒＦエキシマレーザー（１９３ｎｍ）を用いて選択的に照射した。そして、模擬的浸漬露光処理として、該露光後のレジスト層を設けたシリコンウェーハを回転させながら、２３℃にて純水を２分間滴下しつづけた（模擬的浸漬露光処理）。
ついで、振り切り乾燥を行った後、１１５℃、９０秒間の条件でＰＥＢ処理し、さらに２３℃にてアルカリ現像液で６０秒間現像した。アルカリ現像液としては２．３８質量％テトラメチルアンモニウムヒドロキシド水溶液を用いた。
【００８７】
このようにして得られた１３０ｎｍのラインアンドスペースが１：１となるレジストパターンを走査型電子顕微鏡（ＳＥＭ）により観察し、またそのときの感度（Ｅｏｐ）Ｘ２を求めた。
一方、レジスト層の形成とアルカリ現像との間に上記模擬的浸漬露光処理を行なわず、従来行われている通常露光のリソグラフィー工程、すなわち上記模擬的浸漬露光処理を行なわない以外は、同様な方法にてレジストパターンの形成を行ってＥｏｐを求め、これをＸ１とした。なお、この場合は、比較のため、前記選択的照射の後、振り切り乾燥を行った後、１１５℃、９０秒間の条件でＰＥＢ処理した。
【００８８】
次いで、[（Ｘ２／Ｘ１）−１]×１００の式から、その絶対値を求めた。結果を表１、表２、表３に示した。
実施例１〜７について、いずれも３．０以下であり、浸漬露光の影響を受けにくいものであることがわかった。
また、レジストパターンはＴ−トップ形状ではなく、また表面荒れも見られず、良好なものであった。
比較例１について、表面荒れがひどく、実際のイマージョンリソグラフィーには不適である。
【００８９】
【表１】
2005128455.tif 000022
【００９０】
【表２】
2005128455.tif 000023
【００９１】
【表３】
2005128455.tif 000024
【００９２】
なお、実施例１のアミン［（Ｄ）成分］は、炭素数８のジアルキルアミン１％と、炭素数１０のジアルキルアミン７％と、炭素数１２のジアルキルアミン６０％と、炭素数１４のジアルキルアミン２２％と、炭素数１６のジアルキルアミン８％と、炭素数１８のジアルキルアミン２％との混合物である。
【００９３】
上記の結果より、実施例１〜９の分子量１２０以上のアミンを用いた場合、模擬的浸漬リソグラフィー工程において、表面荒れも無く、レジストパターン形状も良好であった。このことから、実際のイマージョンリソグラフィーにおいても同様な結果が得られる。